(57)【要約】【課題】斜め方向からの視認性を低下させることなく、反射光の映り込みを拡散し、かつ、反射光の映り込みを低減することができる防眩部材およびこれを備えてなる画像表示装置を提供する。【解決手段】本発明の防眩部材１は、シート状またはフィルム状の透明基材２と、透明基材２の上に形成された表面に凹凸を有する防眩層３と、防眩層３の上に形成された防眩層３よりも屈折率の低い低屈折率層５とを備え、防眩層３の表面の凹凸は、防眩層３にその一部が露出するように埋め込まれたレンズ状粒子４により形成されたことを特徴とする。【選択図】図１
2008129509.tif 000002
【特許請求の範囲】
【請求項１】
シート状またはフィルム状の透明基材と、前記透明基材の上に形成され表面に凹凸を有する防眩層と、前記防眩層の上に形成され前記防眩層よりも屈折率の低い低屈折率層とを備えた防眩部材であって、
前記防眩層の表面の凹凸は、前記防眩層にその一部が露出するように埋め込まれたレンズ状粒子により形成されたことを特徴とする防眩部材。
【請求項２】
前記防眩層の厚みは前記レンズ状粒子の平均粒径の６０％以上かつ９０％以下、前記防眩層を構成する樹脂に対する前記レンズ状粒子の体積比は０．３％以上かつ０．７％以下であることを特徴とする請求項１に記載の防眩部材。
【請求項３】
前記レンズ状粒子の平均粒径は２μｍ以上かつ９μｍ以下であることを特徴とする請求項１または２に記載の防眩部材。
【請求項４】
前記防眩層は平均粒径が５０ｎｍ以下の無機粒子を含有することを特徴とする請求項１ないし３のいずれか１項に記載の防眩部材。
【請求項５】
前記防眩層は、導電性無機粒子、モノマー、ポリマー、有機粒子の群から選択された１種または２種以上を含有することを特徴とする請求項１ないし４のいずれか１項に記載の防眩部材。
【請求項６】
前記低屈折率層は、導電性無機粒子、モノマー、ポリマー、有機粒子の群から選択された１種または２種以上を含有することを特徴とする請求項１ないし５のいずれか１項に記載の防眩部材。
【請求項７】
請求項１ないし６のいずれか１項に記載の防眩部材を備えてなることを特徴とする画像表示装置。
【発明の詳細な説明】
【技術分野】
【０００１】
本発明は、防眩部材およびそれを備えた画像表示装置に関し、さらに詳しくは、プラズマディスプレイパネル（ＰＤＰ）などのフラットパネルディスプレイ（ＦＰＤ）に好適に用いられ、特に高視野角特性に優れたディスプレイに適用することが可能なシート状またはフィルム状の防眩部材およびそれを備えた画像表示装置に関するものである。
【背景技術】
【０００２】
従来、プラズマディスプレイパネル（ＰＤＰ）などのフラットパネルディスプレイ（ＦＰＤ）においては、映像光が部分的に眩しく感じられる現象のシンチレーションを抑制し、反射光の映り込みも少ない優れた画質とするために、防眩性フィルムが用いられている。
【０００３】
このような防眩性フィルムとしては、例えば、透明基材フィルム上に、光拡散層もしくはハードコート層を介して、防眩層が積層され、この防眩層が、小さい方の透光性微粒子の平均粒径が、大きい方の透光性微粒子の平均粒径の２０％〜７０％である二種類の透光性微粒子を透光性樹脂中に分散してなるものが提案されている（例えば、特許文献１参照）。
【特許文献１】特開２００４−００４７７７号公報
【発明の開示】
【発明が解決しようとする課題】
【０００４】
最近のフラットパネルディスプレイは、視野角が広く、かつ、画像の視認性の低下（コントラストの低下、色相の変化）が少ないものが主流となっている。このようなフラットパネルディスプレイは、正面からだけでなく、斜め方向（視野角が大きなところ）からの視聴も可能である。
しかしながら、このような視野角が大きいフラットパネルディスプレイに、上記のような大きさの異なる透光性微粒子を透光性樹脂中に分散してなる防眩層を有する防眩性フィルムを用いた場合、フラットパネルディスプレイを斜め方向から視ると、コントラストが低下し、画像がぼやけてしまうという問題があった。
そこで、斜め方向からの視認性を高めるために、フラットパネルディスプレイに、表面が平坦な反射防止膜を適用することも検討されているが、反射防止膜は反射光を低減することができるものの、フラットパネルディスプレイに防眩性を付与することはできなかった。
【０００５】
本発明は、上記事情に鑑みてなされたものであって、斜め方向からの視認性を低下させることなく、反射光を拡散し、かつ、反射光の映り込みを低減することができる防眩部材およびそれを備えた画像表示装置を提供することを目的とする。
【課題を解決するための手段】
【０００６】
本発明者等は、上記課題を解決するために鋭意研究を行った結果、透明基材上にレンズ状粒子を含む防眩層を積層し、さらに低屈折率層を積層した防眩部材を作製することにより、この防眩部材を適用した画像表示装置の斜め方向からの視認性を低下させることなく、反射光を拡散し、かつ、反射光の映り込みを低減することができることを見出し、本発明を完成するに至った。
【０００７】
本発明の防眩部材は、シート状またはフィルム状の透明基材と、前記透明基材の上に形成された表面に凹凸を有する防眩層と、前記防眩層の上に形成された前記防眩層よりも屈折率の低い低屈折率層とを備えた防眩部材であって、前記防眩層の表面の凹凸は、前記防眩層にその一部が露出するように埋め込まれたレンズ状粒子により形成されたことを特徴とする。
【０００８】
前記防眩層の厚みは前記レンズ状粒子の平均粒径の６０％以上かつ９０％以下、前記防眩層を構成する樹脂に対する前記レンズ状粒子の体積比は０．３％以上かつ０．７％以下であることが好ましい。
前記レンズ状粒子の平均粒径は２μｍ以上かつ９μｍ以下であることが好ましい。
前記防眩層は平均粒径が５０ｎｍ以下の無機粒子を含有することが好ましい。
【０００９】
前記防眩層は、導電性無機粒子、モノマー、ポリマー、有機粒子の群から選択された１種または２種以上を含有することが好ましい。
前低屈折率層は、導電性無機粒子、モノマー、ポリマー、有機粒子の群から選択された１種または２種以上を含有することが好ましい。
【００１０】
本発明の画像表示装置は、本発明の防眩部材を備えてなることを特徴とする。
【発明の効果】
【００１１】
本発明の防眩部材は、シート状またはフィルム状の透明基材と、前記透明基材の上に形成された表面に凹凸を有する防眩層と、前記防眩層の上に形成された前記防眩層よりも屈折率の低い低屈折率層とを備えた防眩部材であって、前記防眩層の表面の凹凸は、前記防眩層にその一部が露出するように埋め込まれたレンズ状粒子により形成されたので、斜め方向からの視認性を低下させることなく、反射光を拡散し、蛍光灯などの外光の映り込みを低減することができる。したがって、十分な反射防止機能を維持しつつ、コントラストの低下を抑制することができる。また、本発明の防眩部材を画像表示装置に適用することにより、表示面における蛍光灯などの外光の映り込みを減少させることができ、その結果、フラットパネルディスプレイの表示面における視認性を向上させることができる。
【発明を実施するための最良の形態】
【００１２】
本発明の防眩部材およびこれを備えてなる画像表示装置の最良の形態について説明する。
なお、この形態は、発明の趣旨をより良く理解させるために具体的に説明するものであり、特に指定のない限り、本発明を限定するものではない。
【００１３】
図１は、本発明の防眩部材の一実施形態を示す概略断面図である。
この実施形態の防眩部材１は、シート状またはフィルム状の透明基材２と、透明基材２の上に形成された表面に凹凸を有する防眩層３と、防眩層３の上に形成された防眩層３よりも屈折率の低い低屈折率層５と、防眩層３に埋め込まれたレンズ状粒子４とから概略構成されている。
また、この防眩部材１では、防眩層３の表面の凹凸が、防眩層３にその一部が露出するように埋め込まれたレンズ状粒子４により形成されている。
【００１４】
透明基材２としては、十分な機械的強度および物理的強度を有する透明樹脂フィルムまたは透明樹脂シートが用いられる。
このような透明樹脂フィルムまたは透明樹脂シートの素材としては、例えば、ポリエチレンテレフタレート（ＰＥＴ）などのポリエステル、トリアセチルセルロース（ＴＡＣ）などのセルロース、ポリエチレンなどのポリオレフィン、ポリアクリレートなどのアクリル、ポリカーボネート（ＰＣ）、ポリエーテルスルホン（ＰＥＳ）などが挙げられる。
特に、長期の安定性、信頼性を考慮すると、フィルムの強度があり、光学用途として広く用いられているポリエチレンテレフタレート（ＰＥＴ）フィルムが好適である。
【００１５】
透明基材２の厚みは特に限定はされないが、通常、３８μｍ〜１８８μｍ程度の厚みから適宜選択される。
厚みが上記範囲内の透明基材２を用いれば、フラットパネルディスプレイの表示面に貼着した際に、皺が発生し難く、必要以上に伸びることがなく、破断などの不具合が生じることもない。
【００１６】
防眩層３を形成する樹脂としては、光透過性であれば、特に限定はされないが、熱硬化性樹脂、熱可塑性樹脂、紫外線硬化型樹脂、電子線硬化型樹脂などが用いられる。これらの樹脂の中でも、紫外線硬化型樹脂が好ましい。
熱硬化性樹脂としては、例えば、メラミン樹脂、アクリル樹脂、ウレタン樹脂などが挙げられる。
熱可塑性樹脂としては、例えば、ポリフェニレンサルファイド（ＰＰＳ）樹脂、ポリアミド（ＰＡ）樹脂、ポリイミド（ＰＩ）樹脂、ポリカーボネート（ＰＣ）樹脂、ポリブチレンテレフタレート（ＰＢＴ）樹脂などが挙げられる。
紫外線硬化型樹脂としては、例えば、エポキシアクリレート樹脂、ウレタン（メタ）アクリレート樹脂、ポリエステル（メタ）アクリレート樹脂などが挙げられる。
電子線硬化型樹脂としては、例えば、アクリルウレタン樹脂、ポリエステルアクリレート樹脂、エポキシアクリレート樹脂などが挙げられる。
【００１７】
防眩層３の厚みは、防眩層３に含まれるレンズ状粒子４の平均粒径よりも薄いことが好ましく、具体的には、防眩層３の厚みはレンズ状粒子４の平均粒径の６０％以上かつ９０％以下であることが好ましく、７０％以上かつ８０％以下であることがより好ましい。
防眩層３の厚みがレンズ状粒子４の平均粒径の６０％未満では、防眩層３の厚みが薄過ぎて、その強度が不足する。一方、防眩層３の厚みがレンズ状粒子４の平均粒径の９０％を超えると、防眩層３の厚みが厚くなりすぎて、防眩層３をなす紫外線硬化型樹脂が硬化する際の収縮により、透明基材２がカールしたり、防眩層３に亀裂が生じる。
【００１８】
また、防眩層３を形成する紫外線硬化型樹脂に対するレンズ状粒子４の体積比は０．３％以上かつ０．７％以下であることが好ましく、０．４％以上かつ０．６％以下であることがより好ましい。
防眩層３を形成する紫外線硬化型樹脂に対するレンズ状粒子４の体積比が０．３％未満では、防眩層３の厚みが薄過ぎて、その強度が不足する。一方、防眩層３を形成する紫外線硬化型樹脂に対するレンズ状粒子４の体積比が０．７％を超えると、防眩層３の厚みが厚くなりすぎて、防眩層３をなす紫外線硬化型樹脂が硬化する際の収縮により、透明基材２がカールしたり、防眩層３に亀裂が生じる。
【００１９】
レンズ状粒子４としては、凸レンズ状で光を透過することが出来るものであれば特に限定されないが、シリカ粒子、アクリル樹脂ビーズなどが用いられる。これらの中でも、防眩層３を形成する紫外線硬化型樹脂との屈折率差が小さいアクリル樹脂ビーズが好適である。
このレンズ状粒子４の平均粒径は２μｍ以上かつ９μｍ以下であることが好ましく、３μｍ以上かつ５μｍ以下であるこがより好ましい。
レンズ状粒子４の平均粒径が２μｍ未満では、レンズ状粒子４を保持する防眩層３の厚みが薄過ぎて、その強度が不足する。一方、レンズ状粒子４の平均粒径が９μｍを超えると、レンズ状粒子４を保持する防眩層３の厚みが厚くなりすぎて、防眩層３をなす紫外線硬化型樹脂が硬化する際の収縮により、透明基材２がカールしたり、防眩層３に亀裂が生じる。
【００２０】
また、レンズ状粒子４のアスペクト比（レンズ状粒子４の厚みに対する、レンズ状粒子４の平均粒径の比）は、１．２以上かつ２．０以下であることが好ましい。
レンズ状粒子４のアスペクト比が１．２未満では、斜め方向からの視認性が悪化する。一方、レンズ状粒子４のアスペクト比が２．０を超えると、粒子が重なって白化してしまう。
【００２１】
また、防眩層３は、平均粒径が５０ｎｍ以下の無機粒子６を含有することが好ましい。
この無機粒子６としては、光透過性のものであれば特に限定されないが、例えば、アルミナ、シリカ、ジルコニア、チタニア、酸化スズ、酸化亜鉛、酸化インジウムなどが挙げられる。
これらの無機粒子６の中でも、特に、透明性が高く、紫外線硬化型樹脂との屈折率差が小さいシリカが好適である。
【００２２】
さらに、防眩層３には、帯電防止性を付与するために、各種添加剤が含まれていてもよい。
このような添加剤としては、導電性無機粒子、モノマー、ポリマー、有機粒子の群から選択された１種または２種以上が用いられる。
導電性無機粒子としては、例えば、酸化スズ、酸化インジウム、アンチモン添加酸化錫（ＡＴＯ）、錫添加酸化インジウム（ＩＴＯ）、アンチモン添加酸化亜鉛（ＡＺＯ）などが挙げられる。
【００２３】
モノマーとしては、例えば、２−（アクリロイルオキシ）−Ｎ，Ｎ，Ｎ−トリメチルエタンアルミニウムクロリド、Ｎ，Ｎ−ジメチルアクリルアミドなどが挙げられる。
【００２４】
ポリマーとしては、例えば、ポリアニリン、ポリピロール、ポリチオフェン、４級アンモニウムを含むポリマーなどの導電性ポリマーが挙げられる。
有機粒子としては、例えば、前記導電性ポリマーを粒子化したもの、金属を被覆したポリメチルメタクリレート（ＰＭＭＡ）、ポリスチレンなどが挙げられる。
【００２５】
低屈折率層５としては、防眩層３よりも屈折率が低く、光透過性であれば、特に限定されないが、平均屈折率が１．３５以上かつ１．４５以下であり、フッ素を含有し、防眩層３に接合するバインダーとしての機能を有する樹脂からなるものが好ましい。
このような低屈折率層５を形成する樹脂としては、例えば、ポリシロキサン、オルガノシロキサン、アクリル系樹脂などが挙げられる。
【００２６】
また、低屈折率層５には、防眩層３と同様に、帯電防止性を付与するために、各種添加剤が含まれていてもよい。
このような添加剤としては、上記の導電性無機粒子、モノマー、ポリマー、有機粒子の群から選択された１種または２種以上が用いられる。
【００２７】
この防眩部材は、次のようにして作製することができる。
まず、レンズ状粒子、上記の光透過性の樹脂、無機粒子、および、その他の添加剤を有機溶媒に溶解・分散させ、防眩層形成用塗料を調製する。
有機溶媒としては、特に限定されるものではないが、例えば、メタノール、エタノール、２−プロパノール、ｎ−ブタノール、２−ブタノールなどのアルコール類；アセトン、メチルエチルケトン、メチルイソブチルケトンなどのケトン類；β−オキシエチルメチルエーテル（メチルセロソルブ）、β−オキシエチルエーテル（エチルセロソルブ）、ブチル−β−オキシエチルエーテル（ブチルセロソルブ）、プロピレングリコールモノメチルエーテルなどのエチレングリコールのモノエーテル類（セロソルブ類）；ベンゼン、トルエン、キシレンなどの芳香族炭化水素などが好適に用いられる。
【００２８】
次いで、透明基材２上に防眩層形成用塗料を、ワイヤーバー法、スピンコート法、スプレーコート法、ディップ法、グラビアコート法、ロールコート法、スクリーン印刷法、ナイフコータ法、リバースロールコータ法、キスコータ法などにより塗布して塗膜を形成し、その後、この塗膜を加熱するか、あるいは、この塗膜に紫外線または電子線を照射し、この塗膜を硬化させ、防眩層３を形成する。
【００２９】
次いで、低屈折率層形成用の樹脂、および、その他の添加剤を有機溶媒に溶解・分散させ、低屈折率層形成用塗料を調製する。
次いで、防眩層３およびレンズ状粒子４上に低屈折率層形成用塗料を、ワイヤーバー法、スピンコート法、スプレーコート法、ディップ法、グラビアコート法、ロールコート法、スクリーン印刷法、ナイフコータ法、リバースロールコータ法、キスコータ法などにより塗布して塗膜を形成し、その後、この塗膜を加熱するか、あるいは、この塗膜に紫外線または電子線を照射し、この塗膜を硬化させ、低屈折率層５を形成する。
【００３０】
この実施形態の防眩部材１は、シート状またはフィルム状の透明基材２と、透明基材２の上に形成された表面に凹凸を有する防眩層３と、防眩層３の上に形成された防眩層３よりも屈折率の低い低屈折率層５とを備え、防眩層３の表面の凹凸は、防眩層３にその一部が露出するように埋め込まれたレンズ状粒子４により形成されているので、斜め方向からの視認性を劣化することなく、反射光を拡散し、蛍光灯などの外光の映り込みを低減することができる。したがって、十分な反射防止機能を維持しつつ、コントラストの低下を抑制することができる。
【００３１】
本発明の画像表示装置は、本発明の防眩部材を備えてなる装置である。
本発明の画像表示装置は、本発明の防眩部材がプラズマディスプレイパネルなどのフラットパネルディスプレイの表示面に貼着されているので、表示面における蛍光灯などの外光の映り込みを減少させることができ、その結果、フラットパネルディスプレイの表示面における視認性を向上させることができる。
【実施例】
【００３２】
以下、実施例１〜３および比較例１〜６により本発明をさらに具体的に説明するが、本発明は以下の実施例に限定されるものではない。
【００３３】
「実施例１」
紫外線硬化型樹脂としてビスコート♯３００（大阪有機社製）３０重量％、光開始剤としてイルガキュア１８４（商品名：チバ・スペシャリティー・ケミカルズ社製）３重量％、レンズ状粒子として平均粒径４μｍ、アスペクト比１．６の凸レンズ状アクリル粒子（商品名：ＬＸＸ４１９Ｚ、積水化学品工業社製）０．１重量％、分散剤としてメチルエチルケトン（ＭＥＫ）分散コロイダルシリカ（商品名：ＭＥＫ−ＳＴ、日産化学社製）３重量％、溶媒としてシクロヘキサノン１９重量％とトルエン４４．９重量％を、高速ミキサーを用いて混合・分散し、防眩層形成用塗料を調製した。
次いで、厚み１００μｍの透明ポリエチレンテレフタレート（ＰＥＴ）フィルム（三菱化学ポリエステルフィルム社製）上に、乾燥膜厚が３μｍになるように、防眩層形成用塗料を塗布し、６０℃にて３分間乾燥した後、紫外線を３００ｍＪ照射して硬化させ、防眩層を形成した。
その後、この防眩層の上に、乾燥膜厚が１００ｎｍになるように、低屈折率層形成用塗料としてＬＰ−ＬＣ−０１（住友大阪セメント社製）を塗布し、１２０℃にて１分間乾燥させて低屈折率層を形成し、実施例１の防眩性部材を作製した。
【００３４】
「実施例２」
紫外線硬化型樹脂としてビスコート♯３００（大阪有機社製）３０重量％、光開始剤としてイルガキュア１８４（商品名：チバ・スペシャリティー・ケミカルズ社製）３重量％、レンズ状粒子として平均粒径４μｍ、アスペクト比１．６の凸レンズ状アクリル粒子（商品名：ＬＸＸ４１９Ｚ、積水化学品工業社製）０．２重量％、分散剤としてメチルエチルケトン（ＭＥＫ）分散コロイダルシリカ（商品名：ＭＥＫ−ＳＴ、日産化学社製）３重量％、溶媒としてシクロヘキサノン１９重量％とトルエン４４．８重量％を用いて、防眩層形成用塗料を調製した以外は実施例１と同様にして、実施例２の防眩部材を作製した。
【００３５】
「実施例３」
紫外線硬化型樹脂としてビスコート♯３００（大阪有機社製）３０重量％、光開始剤としてイルガキュア１８４（商品名：チバ・スペシャリティー・ケミカルズ社製）３重量％、レンズ状粒子として平均粒径４μｍ、アスペクト比１．６の凸レンズ状アクリル粒子（商品名：ＬＸＸ４１９Ｚ、積水化学品工業社製）３重量％、溶媒としてシクロヘキサノン１９重量％とトルエン４５重量％を用いて、防眩層形成用塗料を調製した以外は実施例１と同様にして、実施例３の防眩部材を作製した。
【００３６】
「比較例１」
紫外線硬化型樹脂としてビスコート♯３００（大阪有機社製）３０重量％、光開始剤としてイルガキュア１８４（商品名：チバ・スペシャリティー・ケミカルズ社製）３重量％、レンズ状粒子として平均粒径５μｍ、真球形のレンズ状アクリル粒子（商品名：ＬＢ３０Ｘ−５、積水化学品工業社製）０．１重量％、分散剤としてメチルエチルケトン（ＭＥＫ）分散コロイダルシリカ（商品名：ＭＥＫ−ＳＴ、日産化学社製）３重量％、溶媒としてシクロヘキサノン１９重量％とトルエン４４．９重量％を用いて、防眩層形成用塗料を調製した以外は実施例１と同様にして、比較例１の防眩部材を作製した。
【００３７】
「比較例２」
実施例１と同様の防眩層形成用塗料を調製し、上記の透明ポリエチレンテレフタレート（ＰＥＴ）フィルム上に、乾燥膜厚が４．５μｍになるように、この防眩層形成用塗料を塗布した以外は実施例１と同様にして、比較例２の防眩部材を作製した。
【００３８】
「比較例３」
実施例１と同様の防眩層形成用塗料を調製し、上記の透明ポリエチレンテレフタレート（ＰＥＴ）フィルム上に、乾燥膜厚が１．５μｍになるように、この防眩層形成用塗料を塗布した以外は実施例１と同様にして、比較例３の防眩部材を作製した。
【００３９】
「比較例４」
紫外線硬化型樹脂としてビスコート♯３００（大阪有機社製）３０重量％、光開始剤としてイルガキュア１８４（商品名：チバ・スペシャリティー・ケミカルズ社製）３重量％、レンズ状粒子として平均粒径４μｍ、アスペクト比１．６の凸レンズ状アクリル粒子（商品名：ＬＸＸ４１９Ｚ、積水化学品工業社製）０．０３重量％、分散剤としてメチルエチルケトン（ＭＥＫ）分散コロイダルシリカ（商品名：ＭＥＫ−ＳＴ、日産化学社製）３重量％、溶媒としてシクロヘキサノン１９重量％とトルエン４４．９７重量％を用いて、防眩層形成用塗料を調製した以外は実施例１と同様にして、比較例４の防眩部材を作製した。
【００４０】
「比較例５」
紫外線硬化型樹脂としてビスコート♯３００（大阪有機社製）３０重量％、光開始剤としてイルガキュア１８４（商品名：チバ・スペシャリティー・ケミカルズ社製）３重量％、レンズ状粒子として平均粒径４μｍ、アスペクト比１．６の凸レンズ状アクリル粒子（商品名：ＬＸＸ４１９Ｚ、積水化学品工業社製）０．３重量％、分散剤としてメチルエチルケトン（ＭＥＫ）分散コロイダルシリカ（商品名：ＭＥＫ−ＳＴ、日産化学社製）３重量％、溶媒としてシクロヘキサノン１９重量％とトルエン４４．７重量％を用いて、防眩層形成用塗料を調製した以外は実施例１と同様にして、比較例５の防眩部材を作製した。
【００４１】
「比較例６」
実施例１と同様の防眩層形成用塗料を調製し、上記の透明ポリエチレンテレフタレート（ＰＥＴ）フィルム上に、乾燥膜厚が３μｍになるように、この防眩層形成用塗料を塗布して防眩層を形成し、この防眩層の上に低屈折率層を形成しなかった以外は実施例１と同様にして、比較例６の防眩部材を作製した。
【００４２】
「評価」
以上により得られた実施例１〜３および比較例１〜６それぞれの防眩部材の防眩性、斜め方向からの視認性、耐摩耗性の各評価項目について、以下の方法を用いて評価した。
【００４３】
（１）防眩性
以下のような方法を用いて、防眩部材の防眩性を評価した。
厚み２５μｍの粘着剤により厚み２ｍｍのソーダガラス基板の表面に防眩部材を貼付し、ソーダガラス基板の裏面に黒色マジックインキを塗布して、この裏面を黒色に着色した後、蛍光灯の下にて、防眩部材への蛍光灯の映り込みを目視により観察し、評価した。
蛍光灯の輪郭を確認出来ないものを「○」、蛍光灯の輪郭がぼやけているものの、その輪郭を確認できるものを「△」、蛍光灯の輪郭をはっきりと確認出来るものを「×」とした。
これらの評価結果を表１に示す。
【００４４】
（２）斜め方向からの視認性
以下のような方法を用いて、防眩部材の斜め方向からの視認性を評価した。
バックライト上に、図２に示すような幅０．５ｍｍ、ピッチ０．５ｍｍのラダーパターンを設け、このラダーパターンと１ｍｍの間隔をおいて、厚み２５μｍの粘着剤により厚み１ｍｍのソーダガラス基板の表面に貼付した防眩部材を配置し、この防眩部材の表面に垂直な方向に対して斜め７０°の方向から、この防眩部材を目視により観察し、評価した。
ラダーパターンを確認出来るものを「○」、ラダーパターンを確認出来ないものを「×」とした。
これらの評価の結果を表１に示す。
【００４５】
（３）耐摩耗性
以下のような方法を用いて、防眩部材の耐摩耗性を評価した。
ラビングテスター（大平理化社製）を用いて、＃００００のスチールウールに、２．５Ｎ／ｃｍ２の荷重を負荷しながら、防眩部材の表面（低屈折率層）上を３０回往復させ、その後、防眩部材の表面を目視により観察し、評価した。
防眩部材の表面にできた傷が１０本以下のものを「○」、防眩部材の表面にできた傷が１０本以上、かつ、低屈折率層が剥離していないものを「△」、低屈折率層が完全に剥離したものを「×」とした。
これらの評価の結果を表１に示す。
【００４６】
【表１】
2008129509.tif 000003
【００４７】
表１の結果から、実施例１〜３の防眩部材は、防眩性および斜め方向からの視認性に優れていることが分かった。
一方、比較例１〜６の防眩部材は、防眩性または斜め方向からの視認性のいずれか一方に優れているものの、優れた防眩性および斜め方向からの視認性を両立できないことが分かった。
また、実施例１および２の防眩部材は、防眩層に無機粒子を含むので耐摩耗性に優れるが、実施例３の防眩部材は防眩層に無機粒子を含まないので、耐摩耗性試験において低屈折率層が剥がれ落ち、耐摩耗性に劣ることが分かった。
【産業上の利用可能性】
【００４８】
本発明の防眩部材は、プラズマディスプレイパネル（ＰＤＰ）などのフラットパネルディスプレイ（ＦＰＤ）はもちろんのこと、その他の自発光型の表示装置の画像表示部の表示面へも適用可能であり、その工業的価値は極めて大きなものである。
【図面の簡単な説明】
【００４９】
【図１】本発明の防眩部材の一実施形態を示す概略断面図である。
【図２】防眩部材の斜め方向からの視認性を評価する際に用いられるラダーパターンを示す概略平面図である。
【符号の説明】
【００５０】
１  防眩部材
２  透明基材
３  防眩層
４  凸状レンズ粒子
５  低屈折率層
６  無機粒子
【図１】
2008129509.tif 000004
【図２】
2008129509.tif 000005